(57)【要約】【課題】凹凸パターンの形状安定性に優れた転写用原盤を得る。【解決手段】微細な凹凸状パターンが形成された原盤(26)の表面に、密度７．５〜８．９ｇ／ｃｍ３の導電性膜（Ｎｉ膜）による初期層(16)を形成し、その後、電鋳法により金属層(28)を形成する。こうして、少なくとも初期層(16)と金属層(28)の２層を有して一体となった複版(30)を原盤(26)から剥離し、金属層(28)の凹凸面に初期層(16)が積層形成された複版(30)である転写用原盤を得る。磁気転写用マスターディスク、ディスクリート・トラック媒体（ＤＴＭ）用のモールド、光ディスク用のスタンパーなど様々な転写用原盤に適用できる。【選択図】    図５
2010073272.tif 000002
【特許請求の範囲】
【請求項１】
転写する情報に対応した凹凸パターンを有する転写用原盤の製造方法であって、
反転凹凸パターンを有する反転型原盤の表面に密度８．３〜８．９ｇ／ｃｍ３のニッケル（Ｎｉ）膜による初期層を形成する初期層形成工程と、
前記初期層の形成後に、電鋳法により前記反転型原盤の前記初期層に重ねて金属層を形成する電鋳工程と、
前記電鋳工程の後、少なくとも前記初期層と前記金属層の２層を有して一体となった複版を前記反転型原盤から剥離し、前記金属層の凹凸面に前記初期層とが積層形成された前記複版である転写用原盤を得る剥離工程と、
を備えることを特徴とする転写用原盤の製造方法。
【請求項２】
前記初期層の形成後に、前記反転型原盤の前記初期層の表面に磁性を有する主層を形成する主層形成工程において主層形成を行い、
前記主層の形成後に、前記電鋳工程において電鋳を行い、
前記剥離工程により、前記金属層の凹凸面に前記主層と前記初期層とが積層形成された前記複版である前記転写用原盤を得ることを特徴とする請求項１に記載の転写用原盤の製造方法。
【請求項３】
転写する情報に対応した凹凸パターンを有する転写用原盤であって、
電鋳によって形成された金属盤の凹凸パターン上に、前記電鋳を行うときの導電層となる密度８．３〜８．９ｇ／ｃｍ３のニッケル（Ｎｉ）膜による初期層が積層形成されていることを特徴とする転写用原盤。
【請求項４】
前記金属盤の凹凸パターン上に、磁性を有する主層が形成され、該主層の上に、前記初期層が形成されていることを特徴とする請求項３に記載の転写用原盤。
【請求項５】
前記初期層の膜厚は、１〜１００ｎｍであることを特徴とする請求項３又は４に記載の転写用原盤。
【発明の詳細な説明】
【技術分野】
【０００１】
本発明は転写用原盤及びその製造方法に係り、特に、ハードディスク装置に用いられる磁気ディスクにフォーマット情報等の磁気情報パターンを磁気転写する際に用いる磁気転写用マスターディスクやディスクリート・トラック媒体（ＤＴＭ）のモールドなど、表面に微細な凹凸パターンを有する転写用原盤及びその製造方法に関する。
【背景技術】
【０００２】
ハードディスクドライブに使用される磁気ディスク（ハードディスク）は、ドライブに組み込まれる前に、フォーマット情報やアドレス情報が書き込まれるのが一般的である。この書き込みは、磁気ヘッドにより行うこともできるが、これらのフォーマット情報やアドレス情報を担持したマスターディスクより一括転写する方法が効率的であり、好ましい。
【０００３】
この磁気転写技術は、マスターディスクと被転写ディスク（スレーブディスク）とを密着させた状態で、片側又は両側に電磁石装置、永久磁石装置等の磁界生成手段を配設して転写用磁界を印加し、マスターディスクの有する情報（たとえばサーボ信号）に対応する磁化パターンの転写を行うものである。
【０００４】
このような磁気転写に使用するマスターディスクの一例としては、基板の表面に情報信号に対応する凹凸パターンを形成し、この凹凸パターンの表面に薄膜磁性層を被覆形成してなるものが提案されている（たとえば、特許文献１参照）。
【０００５】
このマスターディスクの凹凸パターンは、フォトレジストが塗布されたシリコン（Ｓｉ）原板を回転させながら情報に応じて変調したレーザー又は電子ビームを照射して描画し、このフォトレジストを現像した凹凸を有する原板の表面にスパッタリング等により導電層を形成し、次いで、この導電層の上にメッキ（電鋳）を行い、金属の型をとった後剥離することで作製してなる金属盤を原盤として、基板表面に凹凸形状を複写している。
【０００６】
また、特許文献２には、ナノインプリント等に使用されるモールドの製造に関し、凸部面への付着率が凹部底領域への付着率よりも低い材料をスパッタ法にて凹凸パターン基板に成膜して、凹部に選択的に充填部を形成した後、凸部の面を被覆する被覆膜を形成し、当該被覆膜と充填部とを剥離する方法を提案している。
【特許文献１】特開２００６−２１６１８１号公報
【特許文献２】特開２００７−３０１７３２号公報
【発明の開示】
【発明が解決しようとする課題】
【０００７】
磁気転写用マスターディスクにおいては透磁率の高い物質からなる磁性層が必要であり、特許文献１に記載の技術では、磁性層が電鋳を行うための導電層を兼ねていた。
【０００８】
しかし、Ｓｉ原盤の凹凸バターンの微細化が進展すると、透磁率の高い成膜条件と、Ｓｉ原盤とＮｉ複版とが剥離しやすい成膜条件とを両立させることができず、しばしばＮｉ複版の凸部が欠けてしまうことが問題となっていた。
【０００９】
このような課題は、磁気転写用マスターディスクに限らず、表面に微細な凹凸パターンを持つ構造体について共通する課題である。
【００１０】
特許文献２では、ニッケル（Ｎｉ）を電鋳する工程について記載があるが、剥離性を改善する金属膜の物性等については記載されてない。
【００１１】
本発明はこのような事情に鑑みてなされたものであり、微細な凹凸形状を壊すことなく、原盤と複版とが剥離しやすい構成の転写用原盤及びその製造方法を提供することを目的とする。
【課題を解決するための手段】
【００１２】
本発明は前記目的を達成するために、転写する情報に対応した凹凸パターンを有する転写用原盤の製造方法であって、反転凹凸パターンを有する反転型原盤の表面に密度８．３〜８．９ｇ／ｃｍ３のニッケル（Ｎｉ）膜による初期層を形成する初期層形成工程と、前記初期層の形成後に、電鋳法により前記反転型原盤の前記初期層に重ねて金属層を形成する電鋳工程と、前記電鋳工程の後、少なくとも前記初期層と前記金属層の２層を有して一体となった複版を前記反転型原盤から剥離し、前記金属層の凹凸面に前記初期層が積層形成された前記複版である転写用原盤を得る剥離工程と、を備えることを特徴とする転写用原盤の製造方法を提供する。
【００１３】
本発明によれば、密度８．３〜８．９ｇ／ｃｍ３の導電性膜（Ｎｉ膜）による初期層が存在することにより、複版（電鋳物）の剥離性が向上し、凸部の欠けが防止され、形状安定性のよい転写用原盤を得ることができる。なお、初期層の上に直接、電鋳によって金属層を形成してもよいし、初期層の上に磁性層などの中間層を形成した後に、金属層を形成してもよい。
「転写原盤」には、磁気転写用のマスターディスク、ディスクリート・トラック媒体の製造におけるモールド、光ディスク等の製造におけるスタンパーなど、各種の原盤が含まれる。
【００１４】
本発明の他の態様に係る転写用原盤の製造方法は、前記初期層の形成後に、前記反転型原盤の前記初期層の表面に磁性を有する主層を形成する主層形成工程において主層形成を行い、前記主層の形成後に、前記電鋳工程において電鋳を行い、前記剥離工程により、前記金属層の凹凸面に前記主層と前記初期層とが積層形成された前記複版である前記転写用原盤を得ることを特徴とする。
【００１５】
かかる態様によれば、磁気転写に適した磁性層（主層）の透磁率を維持しつつ、原盤と複版とが剥離しやすい構成の磁気転写用マスターディスクを作製することができる。
【００１６】
また、本発明は、転写する情報に対応した凹凸パターンを有する転写用原盤であって、電鋳によって形成された金属盤の凹凸パターン上に、前記電鋳を行うときの導電層となる密度８．３〜８．９ｇ／ｃｍ３のニッケル（Ｎｉ）膜による初期層が積層形成されていることを特徴とする転写用原盤を提供する。
【００１７】
本発明の転写用原盤は、電鋳に用いる母型の凹凸形状を正確に現出させたものとなり、高品位の転写を実現できる。
【００１８】
なお、本発明において、初期層の膜厚は１〜１００ｎｍであることが好ましい。
【発明の効果】
【００１９】
本発明によれば、微細形状の凹凸パターンを精度よく形成できるため、転写特性に優れた転写用原盤を得ることができる。また、本発明に係る転写用原盤を用いることにより、品質の安定した転写を実現できる。
【発明を実施するための最良の形態】
【００２０】
以下、添付図面にしたがって本発明の好ましい実施の形態について詳説する。
【００２１】
ここでは転写用原盤の一例として磁気転写用マスターディスクを例に説明する。
【００２２】
〔マスターディスクの説明〕
図１は本発明の実施形態に係る磁気転写用マスターディスクの部分拡大斜視図である。図２は磁気転写用マスターディスクの平面図である。なお、各図は説明の便宜上、実際の寸法とは異なる比率で示している。
【００２３】
図１に示されるように、本実施形態に係る磁気転写用マスターディスク（以下「マスターディスク」という）１０は、金属製のマスター基板１２（「金属層」、「金属盤」に相当）と磁性層１４（「主層」に相当）と初期層１６とで構成されている。マスター基板１２は表面に転写情報に応じた微細な凹凸パターンを有しており、この凹凸面に磁性層１４が被覆形成され、該磁性層１４の上に更に初期層１６が被覆形成されてなる。なお、図には示さないが、初期層１６の上に保護層や潤滑層を設ける態様が好ましい。
【００２４】
微細な突起状パターンの凸部は、平面視で長方形であり、トラック方向（図中の太矢印方向）の長さｂと、半径方向の長さｌ、並びに突起の高さ（厚さ）ｍの値は、記録密度や記録信号波形等により設計される。例えば、長さｂを８０ｎｍに、長さｌを２００ｎｍにできる。
【００２５】
ハードディスク装置に用いる磁気記録媒体のサーボ信号の場合、この微細な突起状パターンは、トラック方向の長さｂに比べて半径方向の長さｌの方が長く形成される。例えば、半径方向の長さｌが０．０５〜２０μｍ、トラック方向（円周方向）の長さが０．０５〜５μｍであることが好ましい。この範囲で半径方向の方が長いパターンを選ぶことが、サーボ信号の情報を担持するパターンとしては好ましい。
【００２６】
突起状パターンの深さ（突起の高さｍ）は、２０〜８００ｎｍの範囲が好ましく、３０〜６００ｎｍの範囲がより好ましい。
【００２７】
図２に示されるように、マスターディスク１０は、中心孔１２ａを有する円盤状に形成されており、片面の内周部及び外径部を除く円環状領域１２ｂに図１のような凹凸パターンが形成される。
【００２８】
なお、マスターディスク１０において、マスター基板１２がＮｉ等を主体とした強磁性体の場合には、このマスター基板１２のみで磁気転写が可能であり、磁性層１４は被覆しなくてもよいが、転写特性のよい磁性層１４を設けることにより、より良好な磁気転写が行える。
【００２９】
本例のマスターディスク１０は、後述するように、転写すべき情報に応じた凹凸パターンが形成された原盤（反転型原盤）に、初期層１６と磁性層１４を形成し、次いで、Ｎｉ電鋳によって所定厚さの金属層（マスター基板１２に相当する金属盤）を積層し、初期層１６、磁性層１４及び金属層（マスター基板１２）が一体となった電鋳物の複版を、原盤から剥離した後、外周部分及び中心孔１２ａの部分が所望のサイズで打ち抜かれて作製されたものである。
【００３０】
〔マスターディスクの製造方法の説明〕
次に、マスターディスク１０の製造方法を図３に基づいて説明する。先ず、図３（ａ）に示されるように、表面が平滑なシリコンウエハーである原板２０（ガラス板、石英ガラス板でもよい）の上に、電子線レジスト液をスピンコート法等により塗布して(レジスト塗布工程)、レジスト層２２を形成し、ベーキング処理（プレベーク）を行う。
【００３１】
次いで、高精度な回転ステージ又はＸ−Ｙステージを備えた不図示の電子ビーム露光装置のステージ上に原板２０をセットし、原板２０を回転させながら、サーボ信号に対応して変調した電子ビーム２４を照射し（図３（ｂ））、レジスト層２２の略全面に所定のパターン、たとえば各トラックに回転中心から半径方向に線状に延びるサーボ信号に相当するパターンを円周上の各フレームに対応する部分に描画露光する（電子線描画工程）。
【００３２】
次いで、図３（ｃ）に示されるように、レジスト層２２を現像処理し、露光部分を除去して、残ったレジスト層２２による所望厚さの被覆層を形成する。この被覆層が次工程（エッチング工程）のマスクとなる。現像処理の後には、レジスト層２２と原板２０との密着力を高めるためにベーキング処理（ポストベーク）を行う。
【００３３】
次いで、図３（ｄ）に示されるように、レジスト層２２の開口部２３より原板２０を表面より所定深さだけ除去（エッチング）する。このエッチングにおいては、アンダーカット（サイドエッチ）を最小にすべく、異方性のエッチングが望ましい。このような、異方性のエッチングとしては、反応性イオンエッチング（ＲＩＥ；Reactive Ion Etching）が好ましく採用できる。
【００３４】
次いで、図３（ｅ）に示されるように、レジスト層２２を除去する。レジスト層２２の除去方法は、乾式法としてアッシングが採用でき、湿式法として剥離液による除去法が採用できる。以上のアッシング工程により、所望の凹凸パターンの反転型が形成された原盤２６（「反転型原盤」に相当するＳｉ原盤）が作製される。
【００３５】
次いで、図３（ｆ）に示されるように、原盤２６の凹凸面に均一厚さに導電膜による初期層１６を形成する。導電膜の形成方法としては、ＰＶＤ（Physical Vapor Deposition）、ＣＶＤ（Chemical Vapor Deposition）、スパッタリング、イオンプレーティングを含む各種の金属成膜法等が適用できる。本例では初期層１６の導電膜として、スパッタ法によりＮｉ膜が形成される。このようなＮｉを主成分とする膜は、形成が容易であり導電膜としてふさわしい。
【００３６】
初期層１６の膜厚は、１〜１００ｎｍであり、より好ましくは１〜５０ｎｍであり、特に好ましくは２〜２０ｎｍである。Ｎｉの初期層１６が厚くなり過ぎると複版の表面に凹んだ欠陥が発生しやすくなる傾向があるため、必要最小限の厚みにすることが望ましい。
【００３７】
また、初期層１６を構成するＮｉ膜の密度は、８．３〜８．９ｇ／ｃｍ３の範囲とする。より好ましくは８．４〜８．９ｇ／ｃｍ３であり、特に好ましくは８．５〜８．８ｇ／ｃｍ３である。
【００３８】
次いで、図３（ｇ）に示されるように、初期層１６の上に磁性膜による磁性層１４（主層）を形成する。磁性層１４（磁性膜）の形成は、磁性材料を真空蒸着法、スパッタリング法、イオンプレーティング法等の真空成膜手段、メッキ法（無電解メッキを含む）などにより成膜する。磁性層１４の磁性材料としては、Ｃｏ、Ｃｏ合金（ＣｏＮｉ、ＣｏＮｉＺｒ、ＣｏＮｂＴａＺｒ等）、Ｆｅ、Ｆｅ合金（ＦｅＣｏ、ＦｅＣｏＮｉ、ＦｅＮｉＭｏ、ＦｅＡｌＳｉ、ＦｅＡｌ、ＦｅＴａＮ）、Ｎｉ、Ｎｉ合金（ＮｉＦｅ）を用いることができる。
【００３９】
特に、ＦｅＣｏ、ＦｅＣｏＮｉが好ましく用いることができる。磁性層１４の厚さは、５０ｎｍ〜５００ｎｍの範囲が好ましい。
【００４０】
次いで、図３（ｈ）に示されるように、この原盤２６の表面に形成された初期層１６及び磁性層１４からなる導電層を陰極として電鋳（電着）を行い、所望の厚さの金属層２８（ここでは、Ｎｉ電鋳膜）を形成し、図１で説明したマスター基板１２に相当する金属板を得る（電鋳工程）。
【００４１】
この電鋳工程は、電鋳装置の電解液中に原盤２６を浸し、原盤２６の導電層（初期層１６及び磁性層１４）を陰極とし、陽極との間に通電することにより行われるが、このときの電解液の濃度、ｐＨ、電流のかけ方等は、形成される金属板（すなわちマスター基板１２）に歪みのない最適条件で実施されることが求められる。
【００４２】
そして、上記のようにして電着が終了した後、所定厚の金属層２８が積層された原盤２６が電鋳装置の電解液から取り出され、剥離槽（図示略）内の純水に浸される。
【００４３】
次いで、剥離槽内において、原盤２６から初期層１６、磁性層１４及び金属層２８が一体となった電鋳物（複版３０）を剥離し（剥離工程）、図１４（ｉ）に示すような、原盤２６から反転した凹凸状パターンを有する複版３０を得る。
【００４４】
初期層１６の上に保護層を形成する場合には、複版３０を原盤２６から剥離した後に、この複版３０の内径及び外径を所定のサイズに打抜き加工して得られたマスターディスク１０に、カーボン膜をスパッタ法で形成する。
【００４５】
このようにして、磁気転写用マスターディスク１０が製造される。
【００４６】
また、磁気強度を大きくしたい場合には、複版３０を原盤２６から剥離した後に、この複版３０の内径及び外径を所定のサイズに打抜き加工して得られたマスターディスク１０に、もう１度磁性層を形成（後載せ）し、その後に保護層を形成する。
【００４７】
上記の製造方法によれば、剥離工程における複版３０の離型性がよく、凸部のパターン崩れを防止できる。これにより、原盤２６の凹凸形状を正確に現出させた磁気転写用マスターディスク１０を得ることができ、信号品質の良好な磁気転写が可能となる。
【００４８】
また、図１に示したとおり、マスターディスク１０における突起状パターンの凸部は、側面視で台形であり、凸部の立ち上がり角度が９０°に近づくほど（凸部の側面視形状が矩形に近づくほど）、複版３０を原盤２６から剥離しにくくなる。
【００４９】
本例の製造方法によれば、従来に比べて複版３０の剥離性が改善されるため、凸部の形状を矩形に近づけることができ、パターンの高密度化および高精度化を実現できる。
【００５０】
また、本例の製造方法によれば、１つの原盤２６を繰り返し使用することができ、１の原盤２６より複数の複版を作製できる。
【００５１】
〔複版における凸部の台形形状の好ましい形態について〕
図４は、Ｎｉ複版凸部の台形形状の模式図である。図示のように、凸部の「高さ」と、「半値幅」、台形斜面の「傾斜角」を定義する。半値幅は、半分の高さ位置での凸部幅である。また、ここでは、凸部の台形形状のアスペクト比を「高さ／半値幅」と定義する。
【００５２】
本実施形態における複版の高さ・半値幅について好ましい範囲は、高さ：５〜８００ｎｍ、半値幅：３〜２００００ｎｍである。より好ましい範囲は、高さ：１０〜６００ｎｍ、半値幅：７〜５０００ｎｍである。特に好ましい範囲は、高さ２０〜４００ｎｍ、半値幅：１０〜５００ｎｍである。具体的には、例えば、高さ１００ｎｍで半値幅４０ｎｍ〜２５０ｎｍの複数の凸部パターンが同一の複版内に存在している。
【００５３】
本実施形態における複版の高さ・半値幅について好ましい範囲は、高さ：５〜８００ｎｍ、半値幅：３〜２００００ｎｍである。より好ましい範囲は、高さ：１０〜６００ｎｍ、半値幅：７〜５０００ｎｍである。特に好ましい範囲は、高さ２０〜４００ｎｍ、半値幅：１０〜５００ｎｍである。
【００５４】
具体的には、例えば、高さ１００ｎｍで半値幅４０ｎｍ〜２５０ｎｍの複数の凸部パターンが同一の複版内に存在している。
【００５５】
アスペクト比について好ましい範囲は、０．０５〜５０．０である。より好ましい範囲は、０．０２〜１０．０である。特に好ましい範囲は、０．２〜５．０である。具体的には、例えば、アスペクト比０．５（＝１００／２５０）〜２．５（＝１００／４０）の複数の凸部パターンが同一の複版内に存在している。
【００５６】
台形斜面の傾斜角について好ましい範囲は、２０〜９０°である。より好ましい範囲は、３０〜８９°である。特に好ましい範囲は、４０〜８８°である。具体的には、例えば、約８２°に設計する。
【００５７】
なお、厳密な台形ではなく、凸形状のボトム部を裾引き形状（Ｒをつける）にすると複版の剥離性が一層向上する。
【００５８】
複版における凸部パターンの台形形状は、ＲＩＥ（リアクティブ  イオン  エッチング）によって実現できる。エッチングレート、エンチングガスの種類、混合比などを変えることで台形の傾斜角を制御する。
【００５９】
〔初期層（Ｎｉ膜）の膜物性について〕
図３で説明したマスターディスク１０の製造工程において、電鋳工程の後に原盤２６から複版３０を剥がす際の剥離性、すなわち、複版３０における凹凸のパターン形成性は、初期層１６の膜物性に依存する。
【００６０】
図５は、Ｎｉ膜の密度とパターン形成性の関係を調べた実験結果である。この実験は、Ｎｉ初期層（膜厚＝９ｎｍ）の上に直接Ｎｉ電鋳を行い、得られた複版（「転写用原盤」に相当）についてパターン形成性を評価したものである。つまり、図１，図３で説明した磁性層（主層）１４を入れずに、Ｎｉ初期層とＮｉ電鋳層によって凹凸パターン構造体を形成し、この「Ｎｉ初期層／Ｎｉ電鋳層」という層構成でパターン形成性を評価したものである。
【００６１】
実験では、Ｎｉ初期層の密度を異ならせて、高さ６０ｎｍのラインパターン（凸部）を等間隔で１７本形成し、良好に形成できたラインパターンの本数を調べた。半値幅２６．５ｎｍのラインパターンを形成した場合と、半値幅２９．３ｎｍのラインパターンを形成した場合の結果を表１及び図５に示す。また、各実験で得られたラインパターンの様子を図６にまとめた。
【００６２】
【表１】
2010073272.tif 000003
【００６３】
Ｎｉ膜の膜物性（密度、応力、硬度等）は、Ｎｉ初期層の成膜条件（Ｎｉスパッタ装置の電力、成膜圧力など）によって変更される。
【００６４】
この実験結果からＮｉ初期層の密度は、８．３４ｇ／ｃｍ３以上とすることが望ましい。また、Ｎｉのバルク密度は、８．９ｇ／ｃｍ３であることから、密度の上限は８．９ｇ／ｃｍ３である。
【００６５】
即ち、初期層１６を構成するＮｉ膜の密度は、８．３〜８．９ｇ／ｃｍ３の範囲とする。より好ましくは８．４〜８．９ｇ／ｃｍ３であり、特に好ましくは８．５〜８．８ｇ／ｃｍ３である。
【００６６】
実験結果が示すように、Ｎｉ初期層の密度が高い方が複版のパターン形成性が良好となる。また、パターンの線幅が細くなるほど効果が大きい。
【００６７】
初期層の膜物性を様々に変えて実験を行ったところ、剥離性（パターン形成性）が良好なＮｉ膜は、［１］密度が高い（バルク密度に近い）、［２］応力が大きい、［３］硬度が高い、という傾向を示した。
【００６８】
また、図１，図３で説明した磁性層（主層）１４を付加した構成についても、同様の実験を実施したところ、同様の結果が得られた（図示省略）。すなわち、Ｎｉ初期層／ＦｅＣｏ主層／Ｎｉ電鋳層の層構成からなる凹凸パターン構造体について、上記同様のパターン形成性を評価した場合にも図５と同様の結果となった。磁性層（主層）１４の有無は剥離性（パターン形成性）に対しての寄与が小さく、初期層の膜物性が剥離性（パターン形成性）に大きく寄与していると言える。
【００６９】
〔実施例〕
多数の微細な凹凸状パターンが形成されたＳｉ原盤（「反転型原盤」に相当）の表面に、スパッタ法にて密度が８．７ｇ／ｃｍ３であるＮｉからなる厚さ９ｎｍの初期層を形成し、次いで、同じくスパッタ法にて、ＦｅＣｏからなる磁性を有する厚さ６０ｎｍの主層を形成した。このＮｉ初期層（９ｎｍ）とＦｅＣｏ主層（６０ｎｍ）の２層からなる導電層を形成したＳｉ原盤の表面にＮｉを電鋳することにより、厚さ１５０μｍのＮｉ複版を形成した。この複版をＳｉ原盤から剥離することにより、その表面に凹凸状の反転パターンを有するとともに当該反転パターンの表面に磁性層が形成された反転板である磁気転写用マスターディスクを得る。
【００７０】
上条件のＮｉ初期層を用いたことにより、形状安定性の良い（凹凸パターンの崩れの無い）マスターディスクを作製することができた。
【００７１】
〔磁気転写方法の説明〕
次に、本実施形態に係る磁気転写用マスターディスク１０を用いた磁気転写方法について説明する。ここでは、ハードディスク装置に用いられる垂直磁気記録媒体に対して、サーボ信号等を転写する場合を例示する。
【００７２】
図７は、水平着磁方式による磁気転写方法の模式図である。同図において、符号４０は被転写用の磁気ディスクとしてのスレーブディスク（垂直磁気記録媒体）である。マスターディスク１０は、片面に微細な突起状パターンが形成された転写情報担持面が形成されており、この転写情報担持面の反対側の面（裏面側）は不図示の密着手段に保持されるようになっている。
【００７３】
磁気転写時には図７のように、マスターディスク１０の転写情報担持面をスレーブディスク４０と密着させ、マスターディスク１０に対し、面内方向（図７の矢印Ａ方向）の磁界を印加する。この面内磁界の印加により、マスターディスク１０の凸部のエッジ部に垂直方向の磁界が発生し、この垂直方向の磁界によって、凸部のエッジ位置に対応した位置のスレーブディスク４０の磁性層が垂直方向に磁化される。図７における符号４１，４２の矢印は磁化の方向を模式的に示したものである。
【００７４】
こうして、スレーブディスク４０には、マスターディスク１０の凹凸パターンを反映した磁気情報が記録される。その後、磁界の印加を解除してスレーブディスク４０をマスターディスク１０から剥がし、サーボ信号等が記録された垂直磁気記録媒体を得る。
【００７５】
図８は、図７で説明した水平着磁方式の磁気転写によってスレーブディスク４０に記録された信号の再生（出力）信号の波形例である。図８のように、マスターディスク１０の凸部のエッジ（凹凸の境界部）に対応したスレーブディスク４０の位置にピークが現れる再生信号が得られる。
【００７６】
図９は、垂直着磁方式による磁気転写方法の模式図である。同図において、符号５０は被転写用の磁気ディスクとしてのスレーブディスク（垂直磁気記録媒体）である。垂直着磁方式の場合、転写に先立ち予めスレーブディスク５０に垂直方向の直流磁界をかけて初期磁化を行い（初期磁化工程）、その後、図９のように、マスターディスク１０とスレーブディスク５０を密着させ、初期磁化の際とは逆方向の垂直方向磁界（矢印Ｂ方向の磁界）を印加する。この磁界の印加により、マスターディスク１０の凸部と接触する位置のスレーブディスク５０の磁性層が初期磁化と逆向きに磁化される。図９における符号の矢印は磁化の方向を模式的に示したものである。
【００７７】
こうして、スレーブディスク５０には、マスターディスク１０の凹凸パターンを反映した磁気情報が記録される。その後、磁界の印加を解除してスレーブディスク５０をマスターディスク１０から剥がし、サーボ信号等が記録された垂直磁気記録媒体を得る。
【００７８】
図１０は、図９で説明した垂直磁方式の磁気転写によってスレーブディスク４０に記録された信号の再生（出力）信号の波形例である。図１０に示すように、マスターディスク１０の凸部の中央と凹部の中央に対応したスレーブディスク４０の位置にピークが現れる再生信号が得られる。
【００７９】
なお、マスターディスク１０の凹凸パターンが、図３（ｉ）のポジパターンと逆の凹凸形状のネガパターンの場合であっても、磁気転写の際の初期磁界Ｈｉの方向及び転写用磁界Ｈｄの方向をこれと逆方向にすることによって、同様の磁化パターンが転写記録できる。
【００８０】
本発明によるマスターディスク１０を用いた磁気転写を行うことにより、信号品質が良好なサーボ信号等が記録された磁気記録媒体を製造することができる。
【００８１】
上述の実施形態では、磁気転写用のマスターディスクを例に説明したが、本発明の適用範囲はこれに限定されず、ディスクリート・トラック媒体（ＤＴＭ）の製造に用いられるモールド（ＤＴＭモールド）、光ディスク等の製造に用いられるスタンパーなど、各種用途の原盤について適用することができる。
【図面の簡単な説明】
【００８２】
【図１】本発明の実施形態に係る磁気転写用マスターディスクの部分拡大斜視図
【図２】磁気転写用マスターディスクの平面図
【図３】磁気転写用マスターディスクの作製工程を順に示す断面図
【図４】複版凸部の台形形状の定義に関する説明図
【図５】Ｎｉ初期層の密度とパターン形成性の関係を調べた実験結果のグラフ
【図６】Ｎｉ初期層の密度とパターン形成性の関係を調べた実験において得られたラインパターンの様子をまとめた図
【図７】水平着磁方式による磁気転写の説明図
【図８】水平着磁方式で磁気転写を行った垂直磁気記録媒体の再生信号波形の例を示す図
【図９】垂直着磁方式による磁気転写の説明図
【図１０】垂直着磁方式で磁気転写を行った垂直磁気記録媒体の再生信号波形の例を示す図
【符号の説明】
【００８３】
１０…マスターディスク、１２…マスター基板、１４…磁性層、１６…初期層、２０…原板、２２…レジスト層、２６…原盤、２８…金属層、３０…複版、４０，５０…スレーブディスク
【図１】
2010073272.tif 000004
【図２】
2010073272.tif 000005
【図３】
2010073272.tif 000006
【図４】
2010073272.tif 000007
【図５】
2010073272.tif 000008
【図６】
2010073272.tif 000009
【図７】
2010073272.tif 000010
【図８】
2010073272.tif 000011
【図９】
2010073272.tif 000012
【図１０】
2010073272.tif 000013